(57)【要約】【課題】  表面の平滑性、光沢及び耐水性に優れたインクジェット記録体を提供する。【解決手段】支持体に、圧力式ホモジナイザーを用いて２５０ｋｇ／ｃｍ２以上１０００ｋｇ／ｃｍ２以下の圧力で粉砕して得られる平均二次粒径１０ｎｍ〜３００ｎｍの微粒子が、非晶質シリカ、アルミナシリケートの少なくとも１種からなる顔料と水溶性バインダーを含有する分散液を塗布・乾燥した層を設けたインクジェット記録体。  支持体に塗布・乾燥する分散液中の微粒子が平均粒径±５０ｎｍの範囲に全微粒子数の７０％以上を含むことが好ましい。【選択図】  なし【特許請求の範囲】
【請求項１】
支持体に、圧力式ホモジナイザーを用いて２５０ｋｇ／ｃｍ２以上１０００ｋｇ／ｃｍ２以下の圧力で粉砕して得られる平均二次粒径１０ｎｍ〜３００ｎｍの微粒子が、非晶質シリカ、アルミナシリケートの少なくとも１種からなる顔料と水溶性バインダーを含有する分散液を塗布・乾燥した層を設けたインクジェット記録体。
【請求項２】
支持体に塗布・乾燥する分散液中の微粒子が平均粒径±５０ｎｍの範囲に全微粒子数の７０％以上を含む請求項１記載のインクジェット記録体。
【請求項３】
圧力式ホモジナイザーを用いて粉砕した平均粒径１０ｎｍ〜３００ｎｍの微粒子を含有する分散液を成形面に塗布してなる層を支持体に転写する請求項１または２に記載のインクジェット記録体の製造方法。
【請求項４】
支持体に、圧力式ホモジナイザーを用いて粉砕した平均粒径１０ｎｍ〜３００ｎｍの微粒子を含有する分散液を塗布・乾燥した層を設けたインクジェット記録体であり、前記塗布・乾燥した層がカチオン樹脂を含有する請求項１〜３のいずれかに記載のインクジェット記録体の製造方法。
【発明の詳細な説明】
【技術分野】
【０００１】
本発明はインクジェット記録体に関し、表面の平滑性、光沢及び耐水性に優れたインクジェット記録体及びその製造方法に関する。
【背景技術】
【０００２】
インクジェット記録方式は、ノズルから高速で噴射したインク液滴を、被記録材に付着させて記録する方式であり、フルカラー化が容易なことや印字騒音が低いなどの特徴を有する。この方式では、使用されるインクは多量の溶媒を含んでいるため、高い印刷記録濃度を得るには、大量のインクを必要とする。また、インク液滴は連続射出であり、最初の液滴が吸収される前に次の液滴が射出されて、インク液滴が融合し、インクのドットが融合するという不都合が生じやすい。それゆえ、このインクジェット記録方式で使用される記録体には、印字ドットの濃度が高く、色調が明るく鮮やかであること、インク吸収速度が速く、インク容量が大きく、印字ドットが重なった場合においてもインクの滲みがないことが要求される。また、産業の高度化、情報化に伴い、インクジェット記録体への要求も多種多様化し、強光沢性、印字後の耐湿、耐水性などの特徴を有することも望まれている。
【０００３】
一般に、記録層を構成する顔料の粒子径が小さいほど、記録層の透明性、表面平滑性、表面光沢、印字濃度が得られる。顔料の分散は基本的に、剪断、衝撃、圧縮、３つの力を組み合わせて行う。剪断力を利用した分散にはミキサー、コーレスなどが、衝撃を利用したものにはジェットミルがある。さらに、剪断力と衝撃力を組み合わせたサンドミル、ボールミル、ロールミルなどがある。塗料中の顔料分散には、ミキサー、コーレスなどによる機械的攪拌分散が一般的だが、この方法では顔料自身の粒径を小さくしたり、分散安定性の悪い一次粒子の凝集により生成された二次粒子の凝集体を、より小さな二次粒子に破砕することは困難である。サンドミル、ボールミルなどは、ミキサーなどと比較して分散能力、破砕能力は高いが、これらはボールやビーズを媒体として使用する分散媒体型タイプであり、高粘度の塗料では、そのクッション作用により剪断力が弱くなるため、低、中粘度の塗料にしか使用できない。高粘度の塗料分散にはロールミルが最もよく利用されるが、分散能力は高くない。
【０００４】
一次粒子が凝集しやすいアルミナゾル二次粒子を、強い剪断力だけでなくキャビテーションなどの機構を利用した、超音波振動分散機を用いて微細化する方法（特許文献１）も報告されているが、微細化した二次粒子の粒子径が大きく、粒子径分布も広い。このため、微細分散した塗料を塗工して記録層を設けた場合、記録層の透明性が得られない。さらに、粒子径分布が広いため、バインダーによる粒子間の接着性が悪く、記録層にひび割れを生じる可能性もある。また、塗料の分散操作に多くの時間、手間がかかり、生産効率が悪い。
【０００５】
一般のインクジェット用インクは水溶性であり、印字後の耐湿、耐水性に劣る。このためカチオン樹脂を原紙、記録層中に添加して耐湿、耐水性を改良することが知られている。例えば、特許文献２などに提案されるように、インクジェット記録用紙に顔料やカチオン樹脂を内填させ、インク中のアニオン性染料を定着させることによって印字後の耐湿、耐水性を改良する。さらに、印字ドットのシャープさ、印字濃度を高めるため、シリカ、アルミナなどの顔料を含有する記録層を設ける塗工紙を本発明者等は提案している。しかし、これらの塗工紙は一般的に数ミクロンオーダーの顔料とカチオン樹脂及びバインダーを主成分として構成されており、顔料によりインクを吸収、カチオン樹脂によりインクを定着する。顔料の粒子径が大きいため、記録層の透明性はなく、記録層表面はボコつき、光沢性を持ったインクジェット記録体を得ることは困難である。このためカラー画像を記録させても、写真並の画像は得られなかった。
【特許文献１】特開平５−３２４１３号公報
【特許文献２】特公平２−０３５６７３号公報
【発明の開示】
【発明が解決しようとする課題】
【０００６】
本発明者等は、機械的分散法によりミクロンオーダーのシリカなどの微粒子を粉砕、１０〜３００ｎｍのコロイド状粒子を作製し、これを記録層として用いることで、記録層の透明性、表面の平滑性、強光沢性を得ることを提案した。しかし、シリカなどのコロイド状粒子はアニオン性を示すため、染料は定着されず、印字後の耐湿、耐水性は必ずしも十分ではなかった。また、シリカなどのコロイド状粒子はアニオン性のため、カチオン樹脂を添加すると凝集を起こし、記録層の透明性、表面の平滑性、強光沢性が失われる恐れがある。さらに、カチオン樹脂添加による粒子の凝集のため、分散液が増粘し、流動性がなくなり、塗工が困難となる恐れもある。
【０００７】
また本発明者等は、アニオン性コロイド粒子表面に予め水溶性樹脂を吸着させ、アニオン性を緩和させた後、カチオン樹脂を添加する方法を提案した。しかし、これはコロイド粒子が一次粒子である場合に好ましい製法であった。すなわち、コロイド粒子の比表面積がある程度小さく、水溶性樹脂によって表面が殆ど覆われる場合に適している。コロイド粒子が二次粒子であると、粒子間の空隙が多く、比表面積が大きくなる。このため、水溶性樹脂により表面が完全に覆えない場合もあり、カチオン樹脂を添加したときに凝集、増粘が起こる恐れがある。また、水溶性樹脂の量を増やすと、インク吸収のための空隙がなくなり、記録層のインク吸収速度、吸収容量の低下を招く恐れがある。
【０００８】
本発明は上記の問題を解決し、表面平滑性、高品位、印字濃度、光沢及び耐水性に優れるインクジェット記録体及びその製造方法を提供することを目的としている。
【課題を解決するための手段】
【０００９】
一般に３００ｎｍを越える粒子を含む分散液は、塗工して得られた記録層の透明性、表面の平滑性が悪く、高印字濃度と表面光沢に優れる記録体を得ることは困難である。しかし、本発明では顔料を、圧力式ホモジナイザーを用い、特にキャビテーションによって生じる衝撃的、瞬時的な高圧の力で圧力分散して特定範囲の粒径を有する微粒子とすることで、透明性、表面平滑性の高い記録層を得るものである。
【００１０】
また、顔料分散液中にカチオン樹脂を添加すると、カチオン樹脂と顔料との凝集がおこる。そして、平均粒径３００ｎｍ以下の微粒子を含む分散液では、顔料とカチオン樹脂の凝集が起こると、塗工層の透明性、表面の平滑性が低下し、印字濃度、表面光沢を得ることが困難となる。シリカなどのコロイド状粒子はアニオン性を示すため、染料は定着されず、印字後の耐湿、耐水性が劣る。印字後の耐湿、耐水性改善のためにはカチオン樹脂を添加することが好ましいが、上記のように顔料とカチオン樹脂の凝集のため、記録層の透明性、表面の平滑性、強光沢性と耐水性付与の両立が困難であった。しかし本発明の好ましい態様では、圧力式ホモジナイザーを用いて、カチオン樹脂添加により一度凝集した微粒子の分散体を圧力再分散させることで、記録層の透明性、表面の平滑性、強光沢性と、耐水性付与（記録画像の保存性の改良）との両立が可能となった。
【００１１】
本発明は以下の様態を含むがこれらに限るものではない。
［１］ 支持体に、圧力式ホモジナイザーを用いて２５０ｋｇ／ｃｍ２以上１０００ｋｇ／ｃｍ２以下の圧力で粉砕して得られる平均二次粒径１０ｎｍ〜３００ｎｍの微粒子が、非晶質シリカ、アルミナシリケートの少なくとも１種からなる顔料と水溶性バインダーを含有する分散液を塗布・乾燥した層を設けたインクジェット記録体。
［２］ 支持体に塗布・乾燥する分散液中の微粒子が平均粒径±５０ｎｍの範囲に全微粒子数の７０％以上を含む［１］記載のインクジェット記録体。
【００１２】
［３］  圧力式ホモジナイザーを用いて粉砕した平均粒径１０ｎｍ〜３００ｎｍの微粒子を含有する分散液を成形面に塗布してなる層を支持体に転写する［１］〜［２］記載のインクジェット記録体の製造方法。
［４］ 支持体に、圧力式ホモジナイザーを用いて粉砕した平均粒径１０ｎｍ〜３００ｎｍの微粒子を含有する分散液を塗布・乾燥した層を設けたインクジェット記録体であり、前記塗布・乾燥した層がカチオン樹脂を含有する［１］〜［３］記載のインクジェット記録体の製造方法。
【発明の効果】
【００１３】
本発明の製造方法により印字光沢性、記録層平滑性、印字濃度及び耐水性ともに優れたインクジェット記録体を得ることができた。
【発明を実施するための最良の形態】
【００１４】
本発明のインクジェット記録体は、表面平滑性、光沢に優れ、高品位の画像が得られ、且つ印字濃度及び耐水性（記録画像の保存性）を兼ね備えたものである。表面平滑性、印字濃度は、二次微粒子を圧力式ホモジナイザーを用いて圧力分散した微粒子顔料を使用する態様により特に優れたインクジェット記録体が得られる。
【００１５】
支持体としては、透明支持体、不透明支持体、透湿性支持体、不透湿性支持体のいずれも使用できる。例えば、セロハン、ポリエチレン、ポリプロピレン、軟質ポリ塩化ビニル、ポリエステルなどのプラスチックフィルム類、上質紙、アート紙、コート紙、キャスト塗工紙、箔紙、クラフト紙、ポリエチレンラミネート紙、含浸紙、蒸着紙、水溶性紙等の紙類、金属フォイル、合成紙などが適宜使用される。合成紙としては熱可塑性樹脂に適宜顔料を添加し、延伸して紙状層を形成し、これらを積層した合成紙が例示でき、市販品としては王子油化のユポ等が知られている。
【００１６】
顔料としては、例えば、非晶質シリカ、コロイダルシリカ、カオリン、クレー、焼成クレー、酸化亜鉛、酸化スズ、硫酸マグネシウム、酸化アルミニウム、水酸化アルミニウム、擬ベーマイト、炭酸カルシウム、サチンホワイト、ケイ酸アルミニウム、スメクタイト、ゼオライト、ケイ酸マグネシウム、炭酸マグネシウム、酸化マグネシウム、珪藻土、スチレン系プラスチックピグメント、尿素樹脂系プラスチックピグメント、ベンゾグアナミン系プラスチックピグメントなど、一般に塗工紙分野で公知公用の各種顔料が適宜使用される。なかでも、非晶質シリカ、コロイダルシリカ、クレー、焼成クレー、硫酸マグネシウム、酸化アルミニウム、水酸化アルミニウム、擬ベーマイト、炭酸カルシウム、サチンホワイト、ケイ酸アルミニウム、炭酸マグネシウム、アルミナシリケートが好ましく、特に、非晶質シリカ、コロイダルシリカ、アルミナシリケート微粒子が好ましい。アルミナシリケート微粒子はアルミニウムアルコキシドと珪素アルコキシドを主成分として加水分解法により合成される複合体微粒子であり、微粒子中にアルミナ成分とシリカ成分が個別に取り出せない状態で含有されているものである。
【００１７】
本発明の１０ｎｍ〜３００ｎｍの微粒子は２次粒子であることが好ましい。２次凝集粒子を構成する一次粒子は３ｎｍ〜４０ｎｍが好ましい。一次粒子の平均粒径は電子顕微鏡（ＴＥＭ，ＳＥＭ）で観察した値である（「微粒子ハンドブック」、朝倉書店、ｐ５２参照）。また例えば動的光散乱法により２次粒子径を測定出来る。動的光散乱法ではｎｍ単位の粒子から数μｍの粒子の測定ができる。この範囲の粒子は溶液中で並進、回転等のブラウン運動により、その位置、方位、形態を時々刻々変えている。ブラウン運動をしている溶液中にＨｅ−Ｎｅレーザを照射すると、レーリー散乱により光が散乱され、各粒子からの散乱光は入射光、例えば可視光の中心振動数に対し、シフトを示し線幅が広がる。この振動のシフトは入射光の振動数に比べて極めて小さく、ピンホールを用いた光学系によりホモダイン光混合し、ビート（干渉）を起こす手法を用いてこのビート信号を光電子増倍管で光電変換する。この光電子増倍管の出力信号は互いに離散したパルスとなり、このパルス数を計数することにより粒子のブラウン運動に関する情報が得られ、更に粒径（拡散係数）の情報に変換することができる。
【００１８】
圧力ホモジナイザーは塗料の分散処理操作にかかる時間、手間が少ない利点がある。圧力ホモジナイザーの構造、粉砕原理について説明する（図１参照）。
構造に関しては、処理液を一定圧に昇圧する加圧構造と、攪拌効果を発生するホモバルブ構造より成り立っている。処理液（１）はポンプによって加圧され、高圧かつ低速度でバルブシート（２）に入る。圧縮後、シートバルブの狭い間隙を高速流で通過、インパクトリング（３）に衝突する。その際生じるキャビテーションの作用により処理液はホモジナイズされて、微細化される。分散能力が高く、塗料中に固体粒子を混入させても、かなり高粘度の塗料でも分散可能である。加圧は２５０ｋｇ／ｃｍ２以上が好ましく、より好ましくは５５０ｋｇ／ｃｍ２以上である。圧力ホモジナイザーでは、超高圧１０００ｋｇ／ｃｍ２ 程度までは十分に加圧でき、更に高圧にすることもできる。分散した微粒子の平均粒径は、１０ｎｍ〜３００ｎｍである必要があり、好ましくは１０ｎｍ〜２００ｎｍであり、より好ましくは２０ｎｍ〜１５０ｎｍである。微粒子としてシリカを使用することで、透明性、表面平滑性、光沢性のより高い記録層を得ることが可能である。圧力式ホモジナイザー用いて圧力分散した顔料は、分布範囲が狭く、均一な粒径に調整することが可能であり、そのため優れた効果が得られるものと推測できる。分散処理後の粒子径分布は、全粒子数（凝集粒径である場合は凝集粒子の径）の７０％以上が（平均粒子径±５０）ｎｍであることが好ましい。つまり平均粒径マイナス５０ｎｍの粒子から平均粒径プラス５０ｎｍの粒子の範囲のものが７０％以上であることが好ましい。さらに全粒子数の８５％以上が（平均粒子径±５０）ｎｍであることがより好ましい。
【００１９】
本発明の記録層を設ける場合、微細顔料同士、あるいは微細顔料と支持体とを接着させるためには、接着剤（バインダー）を添加する。前記カチオン樹脂を接着剤とすることもできる。接着剤（バインダー）としては、水溶性樹脂（例えばポリビニルアルコール（以下ＰＶＡとも称する）、カゼイン、大豆タンパク、合成タンパク質類、デンプン、カルボキシメチルセルロースやメチルセルロースなどのセルロース誘導体）、スチレンーブタジエン共重合体、メチルメタクリレート―ブタジエン共重合体の共役ジエン系重合体ラテックス、アクリル系重合体ラテックス、スチレン―酢酸ビニル共重合体などのビニル系共重合体ラテックスなど、一般に塗工紙分野で公知公用の各種接着剤が単独あるいは併用して使用される。塗工層と支持体との接着性の向上、表面平滑性、インク吸収性、高印字濃度、耐水性付与のため、ポリビニルアルコールなどの水溶性樹脂が好ましく使用される。
【００２０】
記録層の顔料と接着剤（バインダー）の固形分重量比は特に限定しないが１００／５〜１００／２００程度であり、好ましくは１００／１０〜１００／１００の範囲で調製される。接着剤（バインダー）量が多いと顔料間の細孔が小さくなりインク吸収速度が得られにくく、少ないと塗工層にひび割れが生じやすい。その他、一般に塗工紙製造で使用される分散体、増粘剤、消泡剤、着色剤、帯電防止剤、腐食剤などの各種助剤が適宜添加される。
【００２１】
記録層にカチオン樹脂を添加することにより、記録濃度改良と記録画像の耐水性を改良することができる。カチオン樹脂としては、水溶性あるいは水溶性エマルジョンタイプなどが使用される。例えば、ポリエチレンアミンやポリプロピレンポリアミンなどのポリアルキレンポリアミン類またはその誘導体、第三級アミン基や第四級アンモニウム基を有するアクリル樹脂、ジアクリルアミンなどが単独あるいは併用して用いられる。また、ジシアンジアミドーホルマリン重縮合物に代表されるジシアン系カチオン樹脂、ジシアンジアミドージエチレントリアミン重縮合物に代表されるポリアミン系カチオン樹脂、エピクロルヒドリンージメチルアミン付加重合物、ジメチルジアリルアンモニウムクロライド−ＳＯ2 共重合物、ジアリルアミン塩−ＳＯ2 共重合物、ジメチルジアリルアンモニウムクロライド重合物、アリルアミン塩の重合物、ジアルキルアミノエチル（メタ）アクリレート４級塩重合物、アクリルアミドージアリルアミン塩共重合体などのポリカチオン系カチオン樹脂などが挙げられる。カチオン樹脂添加量としては、顔料１００部に対して１〜３０部、さらには５〜２０部の範囲で調製される。
【００２２】
カチオン樹脂を添加することにより凝集・分散液の増粘が生じる場合があるが、再分散することにより塗工適性、平滑性、光沢性、記録適性に優れたインクジェット記録体を得ることができる。再分散のための分散攪拌機は特に限定せず、コーレス攪拌機等も用いることができるが、圧力式ホモジナイザーが好ましい。再分散後は５００ｎｍ以下に調整する。再分散後の液には例えば二次粒子が更に凝集している凝集粒子が含有されることがあるものと思われる。再分散する場合も塗工液中の微粒子が前記のように７０％以上が（平均粒径±５０ｎｍ）の範囲であることが好ましい。
【００２３】
尚、インクジェット記録体を、支持体上に少なくとも二層の記録層を設ける構成とすることにより、より高品位な記録体を得ることが可能である。二層の記録層を設ける場合、少なくとも上層が本発明による１０〜３００ｎｍの微粒子を含む層とすることが好ましい。他の記録層は本発明特定の記録層であってもよい。また他の記録層は既に例示した顔料と接着剤を含む記録層で、且つ本発明特定の範囲外の粒径の顔料を主成分とすることもできる。
【００２４】
記録層の塗工量は特に限定するものではないが、１〜１００ｇ／ｍ２、さらには２〜５０ｇ／ｍ２の範囲で調製される。１ｇ／ｍ２ 未満では均一な塗膜が得られにくく、１００ｇ／ｍ２を越えると効果が飽和し、また塗膜にひび割れも生じやすくなる。
【００２５】
本発明の記録層を成形面に塗工、成膜した後、支持体あるいはその他の基材上に転写するとより優れた光沢が得られる。成形面に使用される材料としては、高表面平滑性を有するセロハン、ポリエチレン、ポリプロピレン、軟質ポリ塩化ビニル、硬質ポリ塩化ビニル、ポリエステルなどのプラスチックフィルム類、ポリエチレンラミネート紙、グラシン紙、含浸紙、蒸着紙、水溶性紙等の紙類、金属フォイル、合成紙など可とう性を有するシート類及び無機ガラス、金属、プラスチックなどの高平滑表面を有するドラムや板類が適宜使用される。特に、製造工程及び成形面と記録層の剥離適性などの観点から、高分子フィルム（ポリエチレン、ポリプロピレン、ポリエステルなど）、高平滑表面を有する金属ドラムが好ましい。成形面は平滑である方が好ましく、これにより高平滑で光沢性に優れた記録層が得られる。成形面の表面粗さ（ＪＩＳ Ｂ−０６０１）は、Ｒａが０．５μｍ以下が好ましく、より好ましくは０．０５μｍ以下である。尚、成形面の表面粗さをコントロールして、セミグロス調、マット調などの風合いを持たせることが可能である。
【００２６】
成形面は無処理のままでよいが、塗工層と支持体（予め塗工層を有する支持体の場合も含む）の接着力よりも、成形面と塗工層の接着力を小さく制御するために、成形面にシリコンやフッ素樹脂などの剥離性を有する化合物を塗布して使用することが可能である。
【００２７】
記録層の塗工コーターとしては、ブレードコーター、エアナイフコーター、ロールコーター、バーコーター、グラビアコーター、ロッドブレードコーター、リップコーター、ダイコーター、カーテンコーターなど、公知の各種塗工装置が挙げられる。
【００２８】
本発明のインクジェット記録方法で使用されるインクとしては、像を形成させる色素と該色素を溶解あるいは分散する溶媒を必須成分をし、必要に応じて各種分散剤、界面活性剤、粘度調整剤、比抵抗調整剤、ｐＨ調整剤、防かび剤、記録材の溶解あるいは分散安定化剤などの各種助剤が適宜添加される。インクに使用される記録剤としては、直接染料、酸性染料、塩基性染料、反応性染料、食用色素、分散染料、油性染料及び各種顔料などが挙げられるが、従来公知の記録剤は特に制限なく使用できる。上記色素の含有量は、溶媒成分の種類、インクに要求される特性などにより決定されるが、本発明におけるインクにおいても、従来のインク中の配合、つまり０. １〜２０ｗｔ％程度の使用で特に問題はない。
【００２９】
本発明で用いられるインクの溶媒としては、水及び水溶性の各種有機溶剤、例えば、メチルアルコール、エチルアルコール、ｎ―プロピルアルコール、イソプロピルアルコール、ｎ―ブチルアルコール、イソブチルアルコールなどの炭素数１〜４のアルキルアルコール類、アセトン、ジアセトンアルコールなどのケトンあるいはケトンアルコール類、ポリエチレングリコール、ポリプロピレングリコールなどのポリアルキレングリコール類、エチレングリコール、プロピレングリコール、ブチレングリコール、トリエチレングリコール、チオジグリコール、ヘキシレングリコール、ジエチレングリコールなどのアルキレン基が２〜６個のアルキレングリコール類、ジメチルホルムアミドなどのアミド類、テトラヒドロフランなどのエーテル類、グリセリン、エチレングリコールメチルエーテル、ジエチレングリコールメチル（エチル）エーテル、トリエチレングリコールモノメチルエーテルなどの多価アルコールの低級アルキルエーテル類などがある。
【実施例】
【００３０】
以下に実施例を挙げて、本発明をより具体的に説明するが、もちろんこれらに限定されるものではない。また、例中の部及び％は特に断らない限り、水を除いた固形分であり、それぞれ重量部及び重量％を示す。粒子径（凝集体である場合は凝集体の粒子径）は大塚電子株式会社製の動的光散乱法によるレーザー粒径解析システムＬＰＡ−３０００／３１００を用いて測定した。これによる平均粒子径は数平均粒子径を示す。
実施例１
合成非晶質シリカ（トクヤマ社製、商品名：ファインシール Ｘ−４５、２次粒径４．５μｍ、１次粒径約１５ｎｍ）１００部を含む水分散液を処理液とし、圧力式ホモジナイザー（ＳＭＴ社製、商品名：超高圧式ホモジナイザー ＧＭ−１）を用いて、粉砕の操作を繰り返した（加圧５００ｋｇ／ｃｍ２ ）。以下この分散液を分散液Ａと称する。
【００３１】
分散液Ａ中のシリカの粒子径分布は、４０〜２５０ｎｍであり、平均粒子径９０ｎｍで、８０％が４０〜１４０ｎｍに含まれていた。さらに分散液Ａにポリビニルアルコール（クラレ社製、商品名：ＰＶＡ−１３５Ｈ、重合度：３５００、ケン化度：９９％以上）４０部を混合し、７％水分散液を作製した。この分散液を、メイヤーバーで塗工量が２０ｇ／ｍ2 となるように市販原紙（王子製紙社製、商品名：ＯＫプリンス、１２７. ９ｇ／ｍ２ ）に塗工し、乾燥させることにより本発明のインクジェット記録体を製造した。
【００３２】
実施例２
実施例１で前記したものと同様の分散液Ａ（合成非晶質シリカを固形分で１００部含む）にジアリルジメチルアンモニウムクロライド−アクリルアミド共重合体（日東紡績社製、商品名：ＰＡＳ−Ｊ−８１）１５部、ポリビニルアルコール（クラレ社製、商品名：ＰＶＡ−１３５Ｈ、重合度：３５００、ケン化度：９９％以上）４０部を添加し，凝集した液をコーレス分散機（ＳＭＴ社製、商品名：マルチディスパーサー ＰＢ９５）にて攪拌再分散して、７％水分散液を調製した。再分散液中の微粒子の粒子径分布は７０ｎｍ〜２μｍで、平均粒子径１８０ｎｍであり、全粒子数の５５％が１３０ｎｍ〜２３０ｎｍであった。この再分散液をメイヤーバーで塗工量が２０ｇ／ｍ２ となるように市販原紙（王子製紙社製、商品名：ＯＫプリンス、１２７. ９ｇ／ｍ２）に塗工し、乾燥させることにより本発明のインクジェット記録体を製造した。
【００３３】
実施例３
実施例２の再分散をコーレス分散機（ＳＭＴ社製、商品名：マルチディスパーサー ＰＢ９５）ではなく、圧力ホモジナイザー（ＳＭＴ社製、商品名：超高圧式ホモジナイザー ＧＭ−１）（加圧４５０ｋｇ／ｃｍ２）に変更した以外実施例２と同様にして本発明のインクジェット記録体を製造した。分散液中の微粒子の粒子径分布は４０ｎｍ〜３００ｎｍ、平均粒子径１１０ｎｍで、７１％が６０ｎｍ〜１６０ｎｍであった。
【００３４】
実施例４
実施例１の分散液Ａの調製において圧力ホモジナイザの加圧を８００ｋｇ／ｃｍ2 とした以外同様にして分散液Ｂを得た。分散液Ｂ中の非晶質シリカの粒子径分布は３５ｎｍ〜１８０ｎｍ、平均粒子径６０ｎｍで、８５％が１０ｎｍ〜１１０ｎｍであった。他は実施例３と同様にして本発明のインクジェット記録体を製造した。再分散後の微粒子の粒子径分布は３５ｎｍ〜２００ｎｍ、平均粒子径７０ｎｍで、７５％が２０ｎｍ〜１２０ｎｍであった。
【００３５】
実施例５
まず、平均二次粒径３μｍ の合成非晶質シリカ（日本シリカ工業社製、商品名：Ｎｉｐｓｉｌ、ＨＤ−２、一次粒径１１ｎｍ）を１００部含む水分散液をサンドグラインダー（ＩＧＡＲＡＳＨＩ  ＫＩＫＡＩ  ＳＥＩＺＯ  Ｃｏ．製、商品名：６筒式サンドグラインダー）により粉砕分散した後、圧力式ホモジナイザー（ＳＭＴ社製、商品名：超高圧式ホモジナイザー ＧＭ−１）（加圧８００ｋｇ／ｃｍ２ ）でさらに粉砕分散の操作を繰り返して、５％分散液を試作した（以下、分散液Ｃとも称する）。この分散液Ｃ中の非晶質シリカの粒子径分布は３０ｎｍ〜１５０ｎｍ、平均粒子径５０ｎｍで、９０％が１００ｎｍ以下であった。この分散液Ｃ（固形分１００部）に、ジアリルジメチルアンモニウムクロライド−アクリルアミド共重合体（日東紡績社製、商品名：ＰＡＳ−Ｊ−８１）１５部、ポリビニルアルコール（クラレ社製、商品名：ＰＶＡ−１３５Ｈ、重合度：３５００、ケン化度：９９％以上）４０部を添加した。このカチオン樹脂添加により凝集させた水分散液を圧力式ホモジナイザー（ＳＭＴ社製、商品名：超高圧式ホモジナイザー ＧＭ−１）を用いて圧力再分散して（加圧４５０ｋｇ／ｃｍ２）７％水分散液を作製した。この再分散液中の微粒子の粒子径分布は３０ｎｍ〜１８０ｎｍ、平均粒径６０ｎｍで、８０％が１０ｎｍ〜１１０ｎｍであった。再分散液をブレードコーターで塗工量が２０ｇ／ｍ２となるように市販原紙（王子製紙社製、商品名：ＯＫプリンス、１２７. ９ｇ／ｍ２ ）に塗工し、乾燥させることによりインクジェット記録体を製造した。
【００３６】
実施例６
実施例５で得られた再分散液を用い、メイヤーバーで塗工量が２０ｇ／ｍ２ となるように、成形面として利用するＰＥＴフィルム（東レ社製、ルミラーＴ、７５μｍ、表面粗さＲａ＝０．０２μｍ）に塗工し、乾燥させた。続いて、市販塗工紙（王子製紙社製、商品名：ＯＫコート、１２７. ９ｇ／ｍ２）をラミネートしたもの（エクストリュージョンラミネート法により塗工紙表面に１５μｍ のポリエチレンをラミネートしたもの、以下単にラミネート塗工紙とも称する）と重ね合わせた後、ＰＥＴフィルムを剥離することにより本発明のインクジェット記録体を製造した。
【００３７】
比較例１
合成非晶質シリカ（トクヤマ社製、商品名：ファインシール Ｘ−４５、２次粒径４．５μｍ、一次粒径約１５ｎｍ）１００部を含む水分散液をコーレス攪拌機（ＳＭＴ社製、商品名：マルチディスパーサー ＰＢ９５）を用いて分散した。分散液中のシリカの平均粒子径は４．５μｍであった。さらにこの分散液にポリビニルアルコール（クラレ社製、商品名：ＰＶＡ−１３５Ｈ、重合度：３５００、ケン化度：９９％以上）４０部を混合し、７％水分散液を作製した。この分散液を、メイヤーバーで塗工量が２０ｇ／ｍ２ となるように市販原紙（王子製紙社製、商品名：ＯＫプリンス、１２７. ９ｇ／ｍ2 ）に塗工し、乾燥させることによりインクジェット記録体を製造した。
【００３８】
比較例２
合成非晶質シリカ（トクヤマ社製、商品名：ファインシール Ｘ−４５、２次粒径４．５μｍ、一次粒径約１５ｎｍ）１００部を含む水分散液を超音波振動分散機（日本精機社製、ＵＳ−６００Ｔ）を用いて粉砕した。この分散液中の非晶質シリカの粒子径分布は、５０ｎｍ〜８００ｎｍであり、平均粒子径１４０ｎｍで、６０％が９０ｎｍ〜１９０ｎｍであった。さらにこの分散液にポリビニルアルコール（クラレ社製、商品名：ＰＶＡ−１３５Ｈ、重合度：３５００、ケン化度：９９％以上）４０部を混合し、７％水分散液を作製した。この分散液を、メイヤーバーで塗工量が２０ｇ／ｍ２となるように市販原紙（王子製紙社製、商品名：ＯＫプリンス、１２７. ９ｇ／ｍ２）に塗工し、乾燥させることによりインクジェット記録体を製造した。
【００３９】
［評価方法］
実施例、比較例で得られたインクジェット記録体の印字光沢性、記録層平滑性、印字濃度及び耐水性などは以下に示す方法で評価した。印字光沢性、印字濃度、耐水性については市販のインクジェットプリンター（ＥＰＳＯＮ社製、商標：ＰＭ−７００Ｃ）で記録を行った場合のベタ部分を示す。
［印字部の光沢性（照り感）］
印字部の光沢性は印字部に対して２０度の横角度から観察して目視評価した。
◎：カラー写真並の高い照り感あり
○：カラー写真よりは劣るが、高い照り感あり
△：わずかに照り感あり
×：照り感全くなし
【００４０】
［記録層平滑性］
目視で塗膜の表面平滑性を観察した。
◎：極めて平滑
○：表面の凸凹が少なく、平滑
△：表面に凸凹が認められ、平滑感はあまりない
×：表面がかなりボコついており、外観は極めて悪い
［印字部の耐水性］
インクジェット記録体に前記プリンターで印字し、２４時間放置後、印字部に水滴を落として１分後にふき取った。水滴を落とした部分の状態を目視で観察した。
◎：インクの滲みが全くない
○：インクの滲みがほとんどない
△：インクの滲みは見られるが、実用上は影響ないレベルである
×：インクの滲みが見られ、実用上影響がある
【００４１】
［印字濃度］
黒ベタ部の印字濃度をマクベス反射濃度計（Ｍａｃｂｅｔｈ，ＲＤ−９２０）を用いて測定した。表中に示した数字は５回測定の平均値である。
【００４２】
【表１】
2006327206.tif 000002
【図面の簡単な説明】
【００４３】
【図１】圧力式ホモジナイザを説明する断面図。
【符号の説明】
【００４４】
１：処理液
２：バルブシート
３：インパクトリング
４：ホモバルブ
【図１】
2006327206.tif 000003